본 발명 의 셀룰로오스 섬유 복합체 는 , 두께 50 ㎛ 의 셀룰로오스 섬유 복합체 에 대하 여 , 그 두께 방향 으로 JIS 규격 K 7105 에 준거 하 여 측정 된 전체 광선 투과 율 이 60 ％ 이상 , 나아가 서 는 70 ％ 이상 , 특히 80 ％ 이상 , 82 ％ 이상 , 84 ％ 이상 , 86 ％ 이상 , 88 ％ 이상 , 특히 90 ％ 이상 인 것 이 바람직 하 다 . 이 전체 광선 투과 율 이 60 ％ 미만 이 면 반투명 또는 불 투명 해져 , 투명 성 이 요구 되 는 용도 에 대한 사용 이 곤란 해 지 는 경우 가 있 다 . 전체 광선 투과율 은 예 를 들 어 , 스가 시험 기사 제조 헤이즈 미터 를 이용 하 여 측정 할 수 있 고 , C 광 의 값 을 이용 한다 .